ПОЛИМЕР НА ПРОПИЛЕНОВОЙ ОСНОВЕ, ИЗДЕЛИЯ И СПОСОБ ИХ ПОЛУЧЕНИЯ

1. Способ полимеризации, включающий:
введение пропилена и необязательно, по меньшей мере, одного другого олефина в условиях проведения полимеризации в контакт с композицией катализатора, содержащей замещенный фениленароматический сложный диэфир; и
2
получение полимера на пропиленовой основе, характеризующегося модулем упругости при изгибе, большим чем 260 кфунт/дюйм (1793 МПа), согласно определению в соответствии с документом ASTM D 790.
2. Композиция, содержащая:
пропиленовый гомополимер и
замещенный фениленароматический сложный диэфир.
3. Композиция по п.2, где замещенный фениленароматический сложный диэфир выбирают из группы, состоящей из замещенного 1,2-фенилендибензоата, 3-метил-5-трет-бутил-1,2-фенилендибензоата и 3,5-диизопропил-1,2-фенилендибензоата.
4. Композиция по п.2, где замещенный фениленароматический сложный диэфир представляет собой 3-метил-5-трет-бутил-1,2-фенилдендибензоат.
2
5. Композиция по п.2, где пропиленовый гомополимер характеризуется модулем упругости при изгибе, большим чем 260 кфунт/дюйм (1793 МПа), согласно определению в соответствии с документом ASTM D 790.
6. Композиция по п.2, где пропиленовый гомополимер подвергают зародышеобразованию.
2
7. Композиция по п.6, где подвергнутый зародышеобразованию пропиленовый гомополимер характеризуется модулем упругости при изгибе, большим чем 322 кфунт/дюйм (2220 МПа), согласно определению в соответствии с документом ASTM D 790.
8. Композиция по п.2, где пропиленовый гомополимер характеризуется коэффициентом полидисперсности, равным 8,0 и менее.
9. Композиция по п.2, где пропиленовый гомополимер характеризуется уровнем содержания фракции, растворимой в ксилоле, меньшим или равным 1,5 мас.%.
10. Композиция, содержащая
2
не подвергнутый зародышеобразованию пропиленовый гомополимер, характеризующийся коэффициентом полидисперсности, меньшим чем 6,0, модулем упругости при изгибе, большим чем 283 кфунт/дюйм (1951 МПа), и скоростью течения расплава, большей или равной 50 г/10 мин, при проведении измерения в соответствии с документом ASTM D 1238 (230°С, 2,16 кг); и
уровнем содержания олигомеров, меньшим чем 1800 ч./млн (мас.).